(57)【特許請求の範囲】
【請求項１】
正極と負極と非水電解質を備えた非水電解質二次電池であって、
前記正極は、α−ＮａＦｅＯ２型結晶構造を有するリチウム遷移金属複合酸化物を含有する正極活物質を有し、
前記リチウム遷移金属複合酸化物は、遷移金属（Ｍｅ）に対するリチウム（Ｌｉ）のモル比Ｌｉ／Ｍｅが１より大きく、前記遷移金属（Ｍｅ）として、Ｍｎ並びに、Ｎｉ及び／又はＣｏを含み、前記遷移金属（Ｍｅ）に対するＭｎのモル比Ｍｎ／ＭｅがＭｎ／Ｍｅ≧０．６０であり、
サイクリックボルタモグラム（ＣＶ）を、走査電位範囲：２．０−４．４５Ｖ（ｖｓ．Ｌｉ／Ｌｉ＋）、走査速度：０．０５ｍＶ／ｓｅｃで行ったとき、前記正極のＣＶにおける酸化側に、２つのピークを有し、
前記正極の酸化側のＣＶにおける３．６Ｖ（ｖｓ．Ｌｉ／Ｌｉ＋）より高い電位の領域の積分値に対する３．６Ｖ（ｖｓ．Ｌｉ／Ｌｉ＋）より低い電位の領域の積分値の比が０．３７〜０．５１の範囲であり、
前記負極の容量に対する前記正極の容量の比が０．８６〜０．９５の範囲であることを特徴とする非水電解質二次電池。
【請求項２】
前記正極の酸化側のＣＶにおける前記の積分値の比が０．３７〜０．４８であることを特徴とする請求項１に記載の非水電解質二次電池。
【発明の詳細な説明】
【技術分野】
【０００１】
本発明は、非水電解質二次電池に関する。
【背景技術】
【０００２】
従来、非水電解質二次電池であるリチウム二次電池には、正極活物質として、α−ＮａＦｅＯ２型結晶構造を有する「ＬｉＭｅＯ２型」活物質（Ｍｅは遷移金属）が検討され、ＬｉＣｏＯ２が広く実用化されていた。ＬｉＣｏＯ２を正極活物質として用いたリチウム二次電池は、放電容量が１２０〜１３０ｍＡｈ／ｇ程度であった。
【０００３】
充放電サイクル性能の点でも優れる「ＬｉＭｅＯ２型」活物質が種々提案され、一部実用化されている。例えば、ＬｉＮｉ１／２Ｍｎ１／２Ｏ２やＬｉＣｏ１／３Ｎｉ１／３Ｍｎ１／３Ｏ２は、１５０〜１８０ｍＡｈ／ｇの放電容量を有する。
【０００４】
前記Ｍｅとして、地球資源として豊富なＭｎを用いることが望まれていた。しかし、Ｍｅに対するＭｎのモル比Ｍｎ／Ｍｅが０．５を超える「ＬｉＭｅＯ２型」活物質は、充電に伴いα−ＮａＦｅＯ２型からスピネル型へと構造変化が起こり、結晶構造が維持できず、充放電サイクルが著しく劣るという問題があった。
そこで、近年、上記のような「ＬｉＭｅＯ２型」活物質に対し、遷移金属（Ｍｅ）に対するマンガン（Ｍｎ）のモル比Ｍｎ／Ｍｅが０．５を超え、充電をしてもα−ＮａＦｅＯ２構造を維持できる活物質が提案された。
【０００５】
特許文献１には、ＭｅとしてＮｉ，Ｃｏ及びＭｎを含み、Ｍｅに対するＭｎのモル比Ｍｎ／Ｍｅが０．６２〜０．７２であるリチウム遷移金属複合酸化物を正極活物質に用いた非水電解質二次電池であって、製造工程中に行う初期充放電における充電を４．５〜４．６Ｖ（ｖｓ．Ｌｉ／Ｌｉ＋）で行い、使用時における充電時の正極の最大到達電位を４．４Ｖ（ｖｓ．Ｌｉ／Ｌｉ＋）以下や４．３Ｖ（ｖｓ．Ｌｉ／Ｌｉ＋）以下とする電池について、２００ｍＡｈ／ｇ以上の放電容量が得られることが記載されている。特許文献２にも、同様の正極活物質について、初期充放電の充電を４．６Ｖ（ｖｓ．Ｌｉ／Ｌｉ＋）で行い、その後の充放電サイクルを４．３Ｖ（ｖｓ．Ｌｉ／Ｌｉ＋）充電で行い、同様の放電容量を得ることが記載されている。
【０００６】
このように、従来の「ＬｉＭｅＯ２型」正極活物質の場合とは異なり、ＭｅとしてＮｉ，Ｃｏ及びＭｎを含み、Ｍｅに対するＭｎのモル比Ｍｎ／Ｍｅが０．５を超え、充電をしてもα−ＮａＦｅＯ２構造を維持できる正極活物質では、初回に、使用時の充電電位より高い電位に至るまで充電（以下、「初回充電」という。）を行うことにより、高い放電容量が得られるという特徴がある。
なお、この材料は、遷移金属（Ｍｅ）の比率に対するリチウム（Ｌｉ）の組成比率Ｌｉ／Ｍｅが１より大きく、例えばＬｉ／Ｍｅが１．２５〜１．６であるように原料を混合して合成されることから、「リチウム過剰型」活物質とも呼ばれ、合成後の組成はＬｉ１＋αＭｅ１−αＯ２（α＞０）と表記できる。ここで、遷移金属（Ｍｅ）の比率に対するリチウム（Ｌｉ）の組成比率Ｌｉ／Ｍｅをβとすると、β＝（１＋α）／（１−α）であるから、例えば、Ｌｉ／Ｍｅが１．５のとき、α＝０．２である。
【０００７】
特許文献３には、４．３Ｖ以上４．８Ｖ以下の電位範囲における充電又は充放電を行うことによりスピネル構造に変化する層状構造部位と変化しない層状構造部位とを有する固溶体リチウム含有遷移金属酸化物Ａと、４．３Ｖ以上４．８Ｖ以下の電位範囲における充電又は充放電を行うことによりスピネル構造に変化しない層状構造部位を有するリチウム含有遷移金属酸化物Ｂとを含有する正極活物質を含む正極を有するリチウムイオン二次電池（段落００１０、特許請求の範囲、等）が記載され、「電位を規制した充放電前処理法として、リチウム金属対極に対する所定の電位範囲の最高の電位（リチウム金属またはリチウム金属に換算した充放電の上限電位）が、４．３Ｖ（ｖｓ．Ｌｉ／Ｌｉ＋）以上４．８Ｖ（ｖｓ．Ｌｉ／Ｌｉ＋）以下となる条件下で充放電を１〜３０サイクル行うことが望ましい。より好ましくは４．４Ｖ（ｖｓ．Ｌｉ／Ｌｉ＋）以上４．６Ｖ（ｖｓ．Ｌｉ／Ｌｉ＋）以下となる条件下で充放電を１〜３０サイクル行うことが望ましい。」（段落００３４）と記載されている。
【０００８】
特許文献４には化学式１、ａＬｉ２ＭｎＯ３−（１−ａ）ＬｉＭＯ２で表される正極活物質を含む正極を有するリチウムイオン二次電池であって、初回充電を４．５Ｖ〜４．７Ｖの範囲内の電圧で行って正極活物質を活性化させた、リチウムイオン二次電池（請求項１）が記載されている。
【先行技術文献】
【特許文献】
【０００９】
【特許文献１】ＷＯ２０１２／０９１０１５
【特許文献２】ＷＯ２０１３／０８４９２３
【特許文献３】特開２０１３−１８７０２３号公報
【特許文献４】特開２０１３−２１４４９１号公報
【発明の開示】
【発明が解決しようとする課題】
【００１０】
上記した従来技術では、使用時の作動電位である例えば４．３５Ｖを超える電位で初回充電を行い、正極活物質から高容量を引き出している。
そして、初回充電後、実際の作動電位で電池を使用すると、図４に模式的に示すような余剰容量が正極に生じ、この余剰容量分を補うために、初回の充放電にしか関与しない過剰容量分の負極材料を必要としていた。
そのため、負極材料を収容するために大きな体積が必要であり、これが、電池の高容量密度化を妨げる要因となっていた。
【００１１】
本発明は、このような課題に鑑み、遷移金属中のＭｎの割合を高めたリチウム遷移金属複合酸化物からなる正極活物質を有する非水電解質二次電池において、体積容量密度が高い電池を得ることを目的とする。
【課題を解決するための手段】
【００１２】
本発明者は、上記目的を達成するために、遷移金属中のＭｎの割合を高めたリチウム遷移金属複合酸化物からなる正極活物質のサイクリックボルタモグラム（ＣＶ）において特徴づけられる容量領域に着目した。
【００１３】
本発明は、以下の構成を有する。
正極と負極と非水電解質を備えた非水電解質二次電池であって、
前記正極は、α−ＮａＦｅＯ２型結晶構造を有するリチウム遷移金属複合酸化物を含有する正極活物質を有し、
前記リチウム遷移金属複合酸化物は、遷移金属（Ｍｅ）に対するリチウム（Ｌｉ）のモル比Ｌｉ／Ｍｅが１より大きく、前記遷移金属（Ｍｅ）として、Ｍｎ並びに、Ｎｉ及び／又はＣｏを含み、前記遷移金属（Ｍｅ）に対するＭｎのモル比Ｍｎ／ＭｅがＭｎ／Ｍｅ≧０．６０であり、
サイクリックボルタモグラム（ＣＶ）を、走査電位範囲：２．０−４．４５Ｖ（ｖｓ．Ｌｉ／Ｌｉ＋）、走査速度：０．０５ｍＶ／ｓｅｃで行ったとき、前記正極のＣＶにおける酸化側に、電流密度の極小点を挟んで２つのピークが存在し、前記正極の酸化側のＣＶにおける３．６Ｖ（ｖｓ．Ｌｉ／Ｌｉ＋）より高い電位の領域の積分値に対する３．６Ｖ（ｖｓ．Ｌｉ／Ｌｉ＋）より低い電位の領域の積分値の比が０．３７〜０．５１の範囲であり、
前記負極の容量に対する前記正極の容量の比が０．８６〜０．９５の範囲である非水電解質二次電池。
【発明の効果】
【００１４】
本発明によれば、体積当たりの容量密度が高い非水電解質二次電池を提供することができる。
【図面の簡単な説明】
【００１５】
【図１】本発明に係る非水電解質二次電池のサイクリックボルタモグラム（ＣＶ）
【図２】本発明に係る非水電解質電池の外観図
【図３】本発明に係る非水電解質電池を集合してなる蓄電装置の概念図
【図４】正極の初回充放電によって生じる余剰容量を示す模式図
【発明を実施するための最良の形態】
【００１６】
本発明のリチウム遷移金属複合酸化物は、遷移金属（Ｍｅ）に対するＭｎのモル比Ｍｎ／Ｍｅを０．６以上とするものである。
モル比Ｍｎ／Ｍｅが０．６以上のリチウム遷移金属複合酸化物は高容量である。Ｌｉ／Ｍｅが１より大きいことにより、充電してもα−ＮａＦｅＯ２構造を維持できるものであるから、充放電サイクル性能にも優れている。
【００１７】
図１は、本発明明細書の実施例の欄に詳述するように、モル比Ｍｎ／Ｍｅが０．６以上であるリチウム遷移金属複合酸化物を含有する正極活物質を有する正極を備えた非水電解質二次電池を組立て、充電電位を４．６Ｖ（ｖｓ．Ｌｉ／Ｌｉ＋）、４．５Ｖ（ｖｓ．Ｌｉ／Ｌｉ＋）又は４．４５Ｖ（ｖｓ．Ｌｉ／Ｌｉ＋）に設定して初回充放電を行った後、前記正極を作用極（ＷＥ）として、２．０Ｖ（ｖｓ．Ｌｉ／Ｌｉ＋）〜４．４５Ｖ（ｖｓ．Ｌｉ／Ｌｉ＋）の範囲で電位走査して得られたサイクリックボルタモグラム（ＣＶ）である。
図１からわかるように、初回充電電位を４．５Ｖ（ｖｓ．Ｌｉ／Ｌｉ＋）以上に設定した場合には、３．６Ｖ（ｖｓ．Ｌｉ／Ｌｉ＋）を挟んで２つのピークが明確に現れることから、３．６Ｖ（ｖｓ．Ｌｉ／Ｌｉ＋）を挟んでこれらのピークをそれぞれ含む２つの電位領域に分けることができる。そして、初回充電電位を４．４５Ｖ（ｖｓ．Ｌｉ／Ｌｉ＋）に設定した場合との対比により、これらの領域のうち、３．６Ｖ（ｖｓ．Ｌｉ／Ｌｉ＋）より電位の低い（１）の領域が、初回充電電位を高く設定したことによって容量が大きく増える領域であり、３．６Ｖ（ｖｓ．Ｌｉ／Ｌｉ＋）より電位の高い（２）の領域が、初回充電電位の設定値によって容量が大きく変化しない領域であることがわかる。
【００１８】
本発明者は、（１）の領域における容量発現については、Ｍｎの酸化還元及びＯ２の酸化還元によるものであり、（２）の領域における容量発現については、Ｎｉ、Ｃｏの酸化還元によるものであると推論し、（１）の領域の積分値と（２）の領域の積分値との比を用いて正極の状態を規定することによって、初回充電電位を高く設定することによる容量増加が適度になされるとともに、初回充放電のみに必要な負極容量分の負極材料を適量に抑えることができ、結果として電池の体積当たりの容量密度を上げることができることを見出した。
したがって、本発明は、モル比Ｍｎ／Ｍｅが０．６以上であるリチウム遷移金属複合酸化物を活物質とする正極の酸化側のＣＶにおいて、（２）の領域の積分値に対する（１）の領域の積分値の比（以下、「（１）／（２）」という。）を０．３７〜０．５１の範囲、好ましくは０．３７〜０．４８とし、負極に対する正極の容量の比（以下、「正極／負極容量比」という。）を０．８６〜０．９５とすることを特徴とする。
【００１９】
（１）／（２）が０．３７を下回る場合は、初回充電電位を高く設定することによる正極の容量密度の増加効果が十分に生かされないから、初回充放電のみに必要な負極容量が小さく、正極／負極容量比を１に近づけることはできるが、体積当たりの容量密度を上げることができない。
（１）／（２）が０．３７〜０．５１の範囲の場合、初回充電電位を高く設定することによる正極の容量密度の増加効果を生かすことができるとともに、正極の余剰容量に対応する初回充放電のみに必要な負極容量が適度に低減され、正極／負極容量比を１に近い０．８６〜０．９５とすることができるから、電池の体積当たりの容量密度が改善される。
（１）／（２）が０．５１を超えると、初回充電電位を高く設定することにより正極容量密度は増大するが、初回充放電のみに必要な負極容量が増大するため、負極容量分を供給する負極材料の体積が大きくなり、電池の体積当たりの容量が低減する。
また、初回充電電位を高く設定したことによる負極へのＭｎの析出等の要因により、充放電サイクル性能が優れない傾向となる。
【００２０】
特に、（１）／（２）が０．３７〜０．４８の範囲内であると、充放電サイクル性能が良好となるので、好ましい。これは、（１）／（２）が０．３７〜０．４８の範囲内では、０．４８を上回る範囲と比べ、副反応を抑制できるためであると推測される。（１）の領域では、ＣＶ測定によりヒステリシスがみられるから，副反応が起こっていることが推察される。
【００２１】
（正極活物質）
本発明に係る非水電解質二次電池におけるリチウム遷移金属複合酸化物の組成は、高い放電容量が得られる点から、遷移金属（Ｍｅ）がＣｏ、Ｎｉ及びＭｎを含み、モル比Ｍｎ／Ｍｅが０．６以上である。モル比Ｍｎ／Ｍｅは０．６〜０．７５とすることが好ましい。
【００２２】
リチウム遷移金属複合酸化物は、非水電解質二次電池の初期効率及び高率放電性能を向上させるために、遷移金属元素Ｍｅに対するＣｏのモル比Ｃｏ／Ｍｅは、０．０５〜０．４０とすることが好ましく、０．１０〜０．３０とすることがより好ましい。
【００２３】
リチウム遷移金属複合酸化物は、Ｍｎ／Ｍｅが高いにも関わらず、充電してもα−ＮａＦｅＯ２構造を維持するために、遷移金属Ｍｅに対するリチウム（Ｌｉ）のモル比Ｌｉ／Ｍｅが１より大きいことが好ましい。この特徴は、Ｌｉ１＋αＭｅ１−αＯ２（（１＋α）／（１−α）＞１）と表記することができる。
なかでも、初期効率及び高率放電性能が優れた非水電解質二次電池を得るために、遷移金属元素Ｍｅに対するＬｉのモル比Ｌｉ／Ｍｅは、１．２より大きく且つ１．６より小さいこと、すなわち、組成式Ｌｉ１＋αＭｅ１−αＯ２において１．２＜（１＋α）／（１−α）＜１．６とすることが好ましい。放電容量が特に大きく、高率放電性能が優れた非水電解質二次電池を得ることができるという観点から、前記Ｌｉ／Ｍｅが１．２５〜１．５のものを選択することが好ましい。
【００２４】
本発明において、リチウム遷移金属複合酸化物は、典型的には、Ｌｉ１＋α（ＣｏａＮｉｂＭｎｃ）１−αＯ２、但し、α＞０、ａ＋ｂ＋ｃ＝１、ａ＞０、ｂ＞０、ｃ≧０．６で表わされるものであり、Ｌｉ、Ｃｏ、Ｎｉ及びＭｎからなる複合酸化物であるが、放電容量を向上させるために、Ｎａを１０００ｐｐｍ以上含ませることが好ましい。Ｎａの含有量は、２０００〜１００００ｐｐｍがより好ましい。
【００２５】
Ｎａを含有させるために、水酸化物前駆体又は炭酸塩前駆体を作製する工程において、水酸化ナトリウム、炭酸ナトリウム等のナトリウム化合物を中和剤として使用し、洗浄工程でＮａを残存させるか、及び、その後の焼成工程において炭酸ナトリウム等のナトリウム化合物を添加する方法を採用することができる。
【００２６】
また、リチウム遷移金属複合酸化物は、本発明の効果を損なわない範囲で、Ｎａ以外のアルカリ金属、Ｍｇ，Ｃａ等のアルカリ土類金属、Ｆｅ，Ｚｎ等の３ｄ遷移金属に代表される遷移金属など少量の他の金属を含有することができる。
【００２７】
リチウム遷移金属複合酸化物は、炭酸塩前駆体、又は水酸化物前駆体から作製される。
炭酸塩前駆体から作製されるリチウム繊維金属複合酸化物粒子は、２次粒子の粒度分布における累積体積が５０％となる粒子径であるＤ５０が、５μｍ以上であることが好ましく、５〜１８μｍであることがより好ましい。また、水酸化物前駆体から作製されるリチウム遷移金属複合酸化物粒子は、Ｄ５０が、８μｍ以下であることが好ましく、８〜１μｍであることがより好ましい。
【００２８】
本発明において、初期効率及び充放電サイクル性能が優れた非水電解質二次電池用正極活物質を得るために、炭酸塩前駆体から作製されるリチウム遷移金属複合酸化物は、窒素ガス吸着法を用いた吸着等温線からＢＪＨ法で求めた微分細孔容積が最大値を示す細孔径が３０〜４０ｎｍの範囲で、ピーク微分細孔容積が０．７５ｍｍ３／（ｇ・ｎｍ）以上であることが好ましい（特許文献２参照）。
【００２９】
また、本発明に係る正極活物質のタップ密度は、充放電サイクル性能及び高率放電性能が優れた非水電解質二次電池を得るために、１．２５ｇ／ｃｃ以上が好ましく、１．７ｇ／ｃｃ以上がより好ましい。
【００３０】
（正極活物質の製造方法）
次に、リチウム遷移金属複合酸化物を製造する方法について説明する。
リチウム遷移金属複合酸化物は、基本的に、リチウム遷移金属複合酸化物を構成する金属元素（Ｌｉ，Ｍｎ，Ｃｏ，Ｎｉ）を目的とする組成通りに含有する原料を調整し、これを焼成することによって得ることができる。但し、Ｌｉ原料の量については、焼成中にＬｉ原料の一部が消失することを見込んで、１〜５％程度過剰に仕込むことが好ましい。
目的とする組成の酸化物を作製するにあたり、Ｌｉ，Ｃｏ，Ｎｉ，Ｍｎのそれぞれの塩を混合・焼成するいわゆる「固相法」や、あらかじめＣｏ，Ｎｉ，Ｍｎを一粒子中に存在させた共沈前駆体を作製しておき、これにＬｉ塩を混合・焼成する「共沈法」が知られている。「固相法」による合成過程では、特にＭｎはＣｏ，Ｎｉに対して均一に固溶しにくいため、各元素が一粒子中に均一に分布した試料を得ることは困難である。これまで文献などにおいては固相法によってＮｉやＣｏの一部にＭｎを固溶（ＬｉＮｉ１−ｘＭｎｘＯ２など）しようという試みが多数なされているが、「共沈法」を選択する方が原子レベルで均一相を得ることが容易である。そこで、後述する実施例で用いるリチウム遷移金属複合酸化物は、「共沈法」を採用して作製した。
【００３１】
共沈前駆体を作製するにあたって、Ｃｏ，Ｎｉ，ＭｎのうちＭｎは酸化されやすく、Ｃｏ，Ｎｉ，Ｍｎが２価の状態で均一に分布した共沈前駆体を作製することが容易ではないため、Ｃｏ，Ｎｉ，Ｍｎの原子レベルでの均一な混合は不十分なものとなりやすい。特に本発明の組成範囲においては、Ｍｎ比率がＣｏ，Ｎｉ比率に比べて高いので、水溶液中の溶存酸素を除去することが特に重要である。溶存酸素を除去する方法としては、酸素を含まないガスをバブリングする方法が挙げられる。酸素を含まないガスとしては、限定されるものではないが、窒素ガス、アルゴンガス、二酸化炭素（ＣＯ２）等を用いることができる。なかでも、共沈炭酸塩前駆体を作製する場合には、酸素を含まないガスとして二酸化炭素を採用すると、炭酸塩がより生成しやすい環境が与えられるため、好ましい。
【００３２】
溶液中でＣｏ、Ｎｉ及びＭｎを含有する化合物を共沈させて前駆体を製造する工程におけるｐＨは限定されるものではないが、前記共沈前駆体を共沈水酸化物前駆体として作製しようとする場合には、１０〜１４とすることができ、前記共沈前駆体を共沈炭酸塩前駆体として作製しようとする場合には、７．５〜１１とすることができる。タップ密度を大きくするためには、ｐＨを制御することが好ましい。共沈炭酸塩前駆体については、ｐＨを９．４以下とすることにより、タップ密度を１．２５ｇ／ｃｃ以上とすることができ、高率放電性能を向上させることができる。さらに、ｐＨを８．０以下とすることにより、粒子成長速度を促進できるので、原料水溶液滴下終了後の撹拌継続時間を短縮できる。
【００３３】
前記共沈前駆体は、ＭｎとＮｉとＣｏとが均一に混合された化合物であることが好ましい。また、錯化剤を用いた晶析反応等を用いることによって、より嵩密度の大きな前駆体を作製することもできる。その際、Ｌｉ源と混合・焼成することでより高密度の活物質を得ることができるので電極面積あたりのエネルギー密度を向上させることができる。
【００３４】
前記共沈前駆体の原料は、Ｍｎ化合物としては酸化マンガン、炭酸マンガン、硫酸マンガン、硝酸マンガン、酢酸マンガン等を、Ｎｉ化合物としては、水酸化ニッケル、炭酸ニッケル、硫酸ニッケル、硝酸ニッケル、酢酸ニッケル等を、Ｃｏ化合物としては、硫酸コバルト、硝酸コバルト、酢酸コバルト等を一例として挙げることができる。
【００３５】
本発明においては、アルカリ性を保った反応槽に前記共沈前駆体の原料水溶液を連続的に滴下供給して共沈前駆体を得る反応晶析法を採用する。ここで、中和剤として、リチウム化合物、ナトリウム化合物、カリウム化合物等を使用することができるが、前記共沈前駆体を共沈水酸化物前駆体として作製する場合には、水酸化ナトリウム、水酸化ナトリウムと水酸化リチウム、又は、水酸化ナトリウムと水酸化カリウムの混合物を使用することが好ましく、また、前記共沈前駆体を共沈炭酸塩前駆体として作製する場合には、炭酸ナトリウム、炭酸ナトリウムと炭酸リチウム、又は、炭酸ナトリウムと炭酸カリウムの混合物を使用することが好ましい。Ｎａを１０００ｐｐｍ以上残存させるために、炭酸ナトリウム（水酸化ナトリウム）と炭酸リチウム（水酸化リチウム）のモル比であるＮａ／Ｌｉ、又は、炭酸ナトリウム（水酸化ナトリウム）と炭酸カリウム（水酸化カリウム）のモル比であるＮａ／Ｋは、１／１［Ｍ］以上とすることが好ましい。Ｎａ／Ｌｉ又はＮａ／Ｋを１／１［Ｍ］以上とすることにより、引き続く洗浄工程でＮａが除去されすぎて１０００ｐｐｍ未満となってしまう虞を低減できる。
【００３６】
前記原料水溶液の滴下速度は、生成する共沈前駆体の１粒子内における元素分布の均一性に大きく影響を与える。特にＭｎは、ＣｏやＮｉと均一な元素分布を形成しにくいので注意が必要である。好ましい滴下速度については、反応槽の大きさ、攪拌条件、ｐＨ、反応温度等にも影響されるが、３０ｍｌ／ｍｉｎ以下が好ましい。放電容量を向上させるためには、滴下速度は１０ｍｌ／ｍｉｎ以下がより好ましく、５ｍｌ／ｍｉｎ以下が最も好ましい。
【００３７】
また、反応槽内に錯化剤が存在し、かつ一定の対流条件を適用した場合、前記原料水溶液の滴下終了後、さらに攪拌を続けることにより、粒子の自転および攪拌槽内における公転が促進され、この過程で、粒子同士が衝突しつつ、粒子が段階的に同心円球状に成長する。即ち、共沈前駆体は、反応槽内に原料水溶液が滴下された際の金属錯体形成反応、及び、前記金属錯体が反応槽内の滞留中に生じる沈殿形成反応という２段階での反応を経て形成される。従って、前記原料水溶液の滴下終了後、さらに攪拌を続ける時間を適切に選択することにより、目的とする粒子径を備えた共沈前駆体を得ることができる。
【００３８】
原料水溶液滴下終了後の好ましい攪拌継続時間については、反応槽の大きさ、攪拌条件、ｐＨ、反応温度等にも影響されるが、粒子を均一な球状粒子として成長させるために０．５ｈ以上が好ましく、１ｈ以上がより好ましい。また、粒子径が大きくなりすぎることで電池の低ＳＯＣ領域における出力性能が充分でないものとなる虞を低減させるため、３０ｈ以下が好ましく、２５ｈ以下がより好ましく、２０ｈ以下が最も好ましい。
【００３９】
また、共沈水酸化物前駆体から作製するリチウム遷移金属複合酸化物の５０％粒子径（Ｄ５０）を１〜８μｍとするための好ましい攪拌継続時間、共沈炭酸塩前駆体から作製するリチウム遷移金属複合酸化物の５０％粒子径（Ｄ５０）を５〜１８μｍとするための好ましい攪拌継続時間は、制御するｐＨによって異なる。例えば、共沈水酸化物前駆体については、ｐＨを１０〜１２に制御した場合には、撹拌継続時間は１〜１０ｈが好ましく、ｐＨを１２〜１４に制御した場合には、撹拌継続時間は３〜２０ｈが好ましい。共沈炭酸塩前駆体については、ｐＨを７．５〜８．２に制御した場合には、撹拌継続時間は１〜２０ｈが好ましく、ｐＨを８．３〜９．４に制御した場合には、撹拌継続時間は３〜２４ｈが好ましい。
【００４０】
共沈前駆体の粒子を、中和剤として水酸化ナトリウム、炭酸ナトリウム等のナトリウム化合物を使用して作製した場合、その後の洗浄工程において粒子に付着しているナトリウムイオンを洗浄除去するが、本発明においては、Ｎａが１０００ｐｐｍ以上残存するような条件で洗浄除去することが好ましい。例えば、作製した共沈前駆体を吸引ろ過して取り出す際に、イオン交換水２００ｍｌによる洗浄回数を５回とするような条件を採用することができる。
【００４１】
本発明において、リチウム遷移金属複合酸化物は、前記水酸化物前駆体又は炭酸塩前駆体とＬｉ化合物とを混合した後、熱処理することで好適に作製することができる。Ｌｉ化合物としては、水酸化リチウム、炭酸リチウム、硝酸リチウム、酢酸リチウム等を用いることで好適に製造することができる。但し、Ｌｉ化合物の量については、焼成中にＬｉ化合物の一部が消失することを見込んで、１〜５％程度過剰に仕込むことが好ましい。
【００４２】
リチウム遷移金属複合酸化物中のＮａの含有量を１０００ｐｐｍ以上とするために、前記水酸化物前駆体又は炭酸塩前駆体に含まれるＮａが１０００ｐｐｍ以下であっても、焼成工程においてＬｉ化合物と共にＮａ化合物を、前記水酸化物前駆体又は炭酸塩前駆体と混合することで活物質中に含まれるＮａ量を１０００ｐｐｍ以上とすることができる。Ｎａ化合物としては炭酸ナトリウムが好ましい。
【００４３】
焼成温度は、活物質の可逆容量に影響を与える。
焼成温度が高すぎると、得られた活物質が酸素放出反応を伴って崩壊すると共に、主相の六方晶に加えて単斜晶のＬｉ［Ｌｉ１／３Ｍｎ２／３］Ｏ２型に規定される相が、固溶相としてではなく、分相して観察される傾向がある。このような分相が多く含まれすぎると、活物質の可逆容量の減少を導くので好ましくない。このような材料では、Ｘ線回折図上３５°付近及び４５°付近に不純物ピークが観察される。従って、焼成温度は、活物質の酸素放出反応の影響する温度未満とすることが好ましい。活物質の酸素放出温度は、本発明に係る組成範囲においては、概ね１０００℃以上であるが、活物質の組成によって酸素放出温度に若干の差があるので、あらかじめ活物質の酸素放出温度を確認しておくことが好ましい。特に試料に含まれるＣｏ量が多いほど前駆体の酸素放出温度は低温側にシフトすることが確認されているので注意が必要である。活物質の酸素放出温度を確認する方法としては、焼成反応過程をシミュレートするために、共沈前駆体とリチウム化合物を混合したものを熱重量分析（ＤＴＡ−ＴＧ測定）に供してもよいが、この方法では測定機器の試料室に用いている白金が揮発したＬｉ成分により腐食されて機器を痛めるおそれがあるので、あらかじめ５００℃程度の焼成温度を採用してある程度結晶化を進行させた組成物を熱重量分析に供するのが良い。
【００４４】
一方、焼成温度が低すぎると、結晶化が十分に進まず、電極特性が低下する傾向がある。本発明において、共沈水酸化物を前駆体として用いたときには焼成温度は少なくとも７００℃以上とすることが好ましい。また、共沈炭酸塩を前駆体として用いたときには焼成温度は少なくとも８００℃以上とすることが好ましい。特に、前駆体が共沈炭酸塩である場合の最適な焼成温度は、前駆体に含まれるＣｏ量が多いほど、より低い温度となる傾向がある。このように一次粒子を構成する結晶子を十分に結晶化させることにより、結晶粒界の抵抗を軽減し、円滑なリチウムイオン輸送を促すことができる。
本発明者らは、本発明活物質の回折ピークの半値幅を詳細に解析することにより、前駆体が共沈水酸化物である場合においては、焼成温度が６５０℃未満の温度で合成した試料においては格子内にひずみが残存しており、６５０℃以上の温度で合成することで顕著にひずみを除去することができること、及び、前駆体が共沈炭酸塩である場合においては、焼成温度が７５０℃未満の温度で合成した試料においては格子内にひずみが残存しており、７５０℃以上の温度で合成することで顕著にひずみを除去することができることを確認した。また、結晶子のサイズは合成温度が上昇するに比例して大きくなるものであった。よって、本発明活物質の組成においても、系内に格子のひずみがほとんどなく、かつ結晶子サイズが十分成長した粒子を志向することで良好な放電容量を得られるものであった。具体的には、格子定数に及ぼすひずみ量が２％以下、かつ結晶子サイズが５０ｎｍ以上に成長しているような合成温度（焼成温度）及びＬｉ／Ｍｅ比組成を採用することが好ましいことがわかった。これらを電極として成型して充放電をおこなうことで膨張収縮による変化も見られるが、充放電過程においても結晶子サイズは３０ｎｍ以上を保っていることが得られる効果として好ましい。
【００４５】
上記のように、焼成温度は、活物質の酸素放出温度に関係するが、活物質から酸素が放出される焼成温度に至らずとも、９００℃以上において一次粒子が大きく成長することによる結晶化現象が見られる。これは、焼成後の活物質を走査型電子顕微鏡（ＳＥＭ）で観察することにより確認できる。９００℃を超えた合成温度を経て合成した活物質は一次粒子が０．５μｍ以上に成長しており、充放電反応中における活物質中のＬｉ＋移動に不利な状態となり、高率放電性能が低下する。一次粒子の大きさは０．５μｍ未満であることが好ましく、０．３μｍ以下であることがより好ましい。
【００４６】
以上のことからみて、リチウム遷移金属複合酸化物において、Ｌｉ／Ｍｅのモル比（１＋α）／（１−α）が１．２＜（１＋α）／（１−α）＜１．６である場合、焼成温度は、７５０〜９００℃とすることが好ましく、８００〜９００℃とすることがより好ましい。
【００４７】
以上の工程により、例えば以下のリチウム遷移金属複合酸化物が作製される。
Ｌｉ１．１８Ｃｏ０．１０Ｎｉ０．１７Ｍｎ０．５５Ｏ２
（Ｌｉ／Ｍｅ＝１．４４、Ｍｎ／Ｍｅ＝０．６７）
Ｌｉ１．１３Ｃｏ０．２１Ｎｉ０．１７Ｍｎ０．４９Ｏ２
（Ｌｉ／Ｍｅ＝１．３０、Ｍｎ／Ｍｅ＝０．５６）
Ｌｉ１．１８Ｃｏ０．１７Ｎｉ０．１７Ｍｎ０．４９Ｏ２
（Ｌｉ／Ｍｅ＝１．４４、Ｍｎ／Ｍｅ＝０．６０）
Ｌｉ１．２０Ｃｏ０．１０Ｎｉ０．１５Ｍｎ０．５５Ｏ２
（Ｌｉ／Ｍｅ＝１．５０、Ｍｎ／Ｍｅ＝０．６９）
【００４８】
（負極材料）
負極材料としては、限定されるものではなく、リチウムイオンを放出あるいは吸蔵することのできる形態のものであればどれを選択してもよい。例えば、Ｌｉ［Ｌｉ１／３Ｔｉ５／３］Ｏ４に代表されるスピネル型結晶構造を有するチタン酸リチウム等のチタン系材料、ＳｉやＳｂ，Ｓｎ系などの合金系材料リチウム金属、リチウム合金（リチウム−シリコン、リチウム−アルミニウム，リチウム−鉛，リチウム−スズ，リチウム−アルミニウム−スズ，リチウム−ガリウム，及びウッド合金等のリチウム金属含有合金）、リチウム複合酸化物（リチウム−チタン）、酸化珪素の他、リチウムを吸蔵・放出可能な合金、炭素材料（例えばグラファイト、ハードカーボン、低温焼成炭素、非晶質カーボン等）等が挙げられる。
【００４９】
（正極板・負極板）
前記正極活物質、及び負極材料が本発明の正極及び負極の主要成分であるが、前記正極及び負極には、前記主要構成成分の他に、導電剤、結着剤、増粘剤、フィラー等が、他の構成成分として含有されてもよい。
【００５０】
導電剤としては、電池性能に悪影響を及ぼさない電子伝導性材料であれば限定されないが、通常、天然黒鉛（鱗状黒鉛，鱗片状黒鉛，土状黒鉛等）、人造黒鉛、カーボンブラック、アセチレンブラック、ケッチェンブラック、カーボンウイスカー、炭素繊維、金属（銅，ニッケル，アルミニウム，銀，金等）粉、金属繊維、導電性セラミックス材料等の導電性材料を１種またはそれらの混合物として含ませることができる。
【００５１】
これらの中で、導電剤としては、電子伝導性及び塗工性の観点よりアセチレンブラックが望ましい。導電剤の添加量は、正極または負極の総質量に対して０．１質量％〜５０質量％が好ましく、特に０．５質量％〜３０質量％が好ましい。特にアセチレンブラックを０．１〜０．５μｍの超微粒子に粉砕して用いると必要炭素量を削減できるため望ましい。これらの混合方法は、物理的な混合であり、その理想とするところは均一混合である。そのため、Ｖ型混合機、Ｓ型混合機、擂かい機、ボールミル、遊星ボールミルといったような粉体混合機を乾式、あるいは湿式で混合することが可能である。
【００５２】
前記結着剤としては、通常、ポリテトラフルオロエチレン（ＰＴＦＥ），ポリフッ化ビニリデン（ＰＶＤＦ），ポリエチレン，ポリプロピレン等の熱可塑性樹脂、エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。結着剤の添加量は、正極または負極の総質量に対して１〜５０質量％が好ましく、特に２〜３０質量％が好ましい。
【００５３】
フィラーとしては、電池性能に悪影響を及ぼさない材料であれば何でも良い。通常、ポリプロピレン，ポリエチレン等のオレフィン系ポリマー、無定形シリカ、アルミナ、ゼオライト、ガラス、炭素等が用いられる。フィラーの添加量は、正極または負極の総質量に対して添加量は３０質量％以下が好ましい。
【００５４】
正極及び負極は、前記主要構成成分（正極においては正極活物質、負極においては負極材料）、およびその他の材料を混練して正極合材及び負極合材とし、Ｎ−メチルピロリドン，トルエン等の有機溶媒又は水に混合させた後、得られた混合液を集電体の上に塗布し、または圧着して５０℃〜２５０℃程度の温度で、２時間程度加熱処理することにより好適に作製される。前記塗布方法については、例えば、アプリケーターロールなどのローラーコーティング、スクリーンコーティング、ドクターブレード方式、スピンコーティング、バーコータ等の手段を用いて任意の厚さ及び任意の形状に塗布することが望ましいが、これらに限定されるものではない。
集電体としては、アルミニウム箔、銅箔等の集電箔を用いることができる。正極の集電箔としてはアルミニウム箔が好ましい。集電箔の厚みは１０〜３０μｍが好ましい。また、合材層の厚みはプレス後において、４０〜１５０μｍ（集電箔厚みを除く）が好ましい。
【００５５】
（非水電解質）
本発明に係る非水電解質二次電池に用いる非水電解質は、限定されるものではなく、一般にリチウム電池等への使用が提案されているものが使用可能である。非水電解質に用いる非水溶媒としては、プロピレンカーボネート、エチレンカーボネート、ブチレンカーボネート、クロロエチレンカーボネート、ビニレンカーボネート等の環状炭酸エステル類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等の単独またはそれら２種以上の混合物等を挙げることができるが、これらに限定されるものではない。
【００５６】
非水電解質に用いる電解質塩としては、例えば、ＬｉＣｌＯ４，ＬｉＢＦ４，ＬｉＡｓＦ６，ＬｉＰＦ６，ＬｉＳＣＮ，ＬｉＢｒ，ＬｉＩ，Ｌｉ２ＳＯ４，Ｌｉ２Ｂ１０Ｃｌ１０，ＮａＣｌＯ４，ＮａＩ，ＮａＳＣＮ，ＮａＢｒ，ＫＣｌＯ４，ＫＳＣＮ等のリチウム（Ｌｉ）、ナトリウム（Ｎａ）またはカリウム（Ｋ）の１種を含む無機イオン塩、ＬｉＣＦ３ＳＯ３，ＬｉＮ（ＣＦ３ＳＯ２）２，ＬｉＮ（Ｃ２Ｆ５ＳＯ２）２，ＬｉＮ（ＣＦ３ＳＯ２）（Ｃ４Ｆ９ＳＯ２），ＬｉＣ（ＣＦ３ＳＯ２）３，ＬｉＣ（Ｃ２Ｆ５ＳＯ２）３，（ＣＨ３）４ＮＢＦ４，（ＣＨ３）４ＮＢｒ，（Ｃ２Ｈ５）４ＮＣｌＯ４，（Ｃ２Ｈ５）４ＮＩ，（Ｃ３Ｈ７）４ＮＢｒ，（ｎ−Ｃ４Ｈ９）４ＮＣｌＯ４，（ｎ−Ｃ４Ｈ９）４ＮＩ，（Ｃ２Ｈ５）４Ｎ−ｍａｌｅａｔｅ，（Ｃ２Ｈ５）４Ｎ−ｂｅｎｚｏａｔｅ，（Ｃ２Ｈ５）４Ｎ−ｐｈｔｈａｌａｔｅ、ステアリルスルホン酸リチウム、オクチルスルホン酸リチウム、ドデシルベンゼンスルホン酸リチウム等の有機イオン塩等が挙げられ、これらのイオン性化合物を単独、あるいは２種類以上混合して用いることが可能である。
【００５７】
さらに、ＬｉＰＦ６又はＬｉＢＦ４と、ＬｉＮ（Ｃ２Ｆ５ＳＯ２）２のようなパーフルオロアルキル基を有するリチウム塩とを混合して用いることにより、さらに電解質の粘度を下げることができるので、低温特性をさらに高めることができ、また、自己放電を抑制することができ、より望ましい。
【００５８】
また、非水電解質として常温溶融塩やイオン液体を用いてもよい。
【００５９】
非水電解質における電解質塩の濃度としては、高い電池特性を有する非水電解質電池を確実に得るために、０．１ｍｏｌ／ｌ〜５ｍｏｌ／Ｌが好ましく、さらに好ましくは、０．５ｍｏｌ／ｌ〜２．５ｍｏｌ／Ｌである。
【００６０】
（セパレータ）
セパレータとしては、優れた高率放電性能を示す多孔膜や不織布等を、単独あるいは併用することが好ましい。非水電解質電池用セパレータを構成する材料としては、例えばポリエチレン，ポリプロピレン等に代表されるポリオレフィン系樹脂、ポリエチレンテレフタレート，ポリブチレンテレフタレート等に代表されるポリエステル系樹脂、ポリフッ化ビニリデン、フッ化ビニリデン−ヘキサフルオロプロピレン共重合体、フッ化ビニリデン−パーフルオロビニルエーテル共重合体、フッ化ビニリデン−テトラフルオロエチレン共重合体、フッ化ビニリデン−トリフルオロエチレン共重合体、フッ化ビニリデン−フルオロエチレン共重合体、フッ化ビニリデン−ヘキサフルオロアセトン共重合体、フッ化ビニリデン−エチレン共重合体、フッ化ビニリデン−プロピレン共重合体、フッ化ビニリデン−トリフルオロプロピレン共重合体、フッ化ビニリデン−テトラフルオロエチレン−ヘキサフルオロプロピレン共重合体、フッ化ビニリデン−エチレン−テトラフルオロエチレン共重合体等を挙げることができる。
【００６１】
セパレータの空孔率は強度の観点から９８体積％以下が好ましい。また、充放電特性の観点から空孔率は２０体積％以上が好ましい。
【００６２】
また、セパレータは、例えばアクリロニトリル、エチレンオキシド、プロピレンオキシド、メチルメタアクリレート、ビニルアセテート、ビニルピロリドン、ポリフッ化ビニリデン等のポリマーと電解質とで構成されるポリマーゲルを用いてもよい。非水電解質を上記のようにゲル状態で用いると、漏液を防止する効果がある点で好ましい。
【００６３】
さらに、セパレータは、上述したような多孔膜や不織布等とポリマーゲルを併用して用いると、電解質の保液性が向上するため望ましい。即ち、ポリエチレン微孔膜の表面及び微孔壁面に厚さ数μｍ以下の親溶媒性ポリマーを被覆したフィルムを形成し、前記フィルムの微孔内に電解質を保持させることで、前記親溶媒性ポリマーがゲル化する。
【００６４】
前記親溶媒性ポリマーとしては、ポリフッ化ビニリデンの他、エチレンオキシド基やエステル基等を有するアクリレートモノマー、エポキシモノマー、イソシアナート基を有するモノマー等が架橋したポリマー等が挙げられる。該モノマーは、ラジカル開始剤を併用して加熱や紫外線（ＵＶ）を用いたり、電子線（ＥＢ）等の活性光線等を用いて架橋反応を行わせることが可能である。
【００６５】
（非水電解質二次電池の構成）
本発明の非水電解質二次電池の構成については特に限定されるものではなく、正極、負極及びロール状のセパレータを有する円筒型電池、角型電池、扁平型電池等が一例として挙げられる。
図２に角型電池の一例を示す。セパレータを挟んで巻回された正極及び負極よりなる電極群２が角型の電池容器３に収納され、正極リード４’を介して正極端子４が、負極リード５’を介して負極端子５が電池容器外に導出されている。
【００６６】
（蓄電装置の構成）
本発明の非水電解質二次電池は、特に電気自動車（ＥＶ）、ハイブリッド自動車（ＨＥＶ）、プラグインハイブリッド自動車（ＰＨＥＶ）などの自動車用電源として用いる場合に、複数の非水電解質二次電池を集合して構成した蓄電装置（バッテリーモジュール）として搭載することができる。
図３に、非水電解質二次電池１が集合した蓄電ユニット２０をさらに集合した蓄電装置３０の一例を示す。
【実施例】
【００６７】
（実施例１）
＜正極活物質の合成＞
硫酸コバルト７水和物１４．０８ｇ、硫酸ニッケル６水和物２１．００ｇ及び硫酸マンガン５水和物６５．２７ｇを秤量し、これらの全量をイオン交換水２００ｍｌに溶解させ、Ｃｏ：Ｎｉ：Ｍｎのモル比が１０：１７：５５となる２．０Ｍの硫酸塩水溶液を作製した。一方、２Ｌの反応槽に７５０ｍｌのイオン交換水を注ぎ、ＣＯ２ガスを３０ｍｉｎバブリングさせることにより、イオン交換水中にＣＯ２を溶解させた。反応槽の温度を５０℃（±２℃）に設定し、攪拌モーターを備えたパドル翼を用いて反応槽内を７００ｒｐｍの回転速度で攪拌しながら、前記硫酸塩水溶液を３ｍｌ／ｍｉｎの速度で滴下した。ここで、滴下の開始から終了までの間、２．０Ｍの炭酸ナトリウム、及び０．４Ｍのアンモニアを含有する水溶液を適宜滴下することにより、反応槽中のｐＨが常に７．９（±０．０５）を保つように制御した。滴下終了後、反応槽内の攪拌をさらに５ｈ継続した。攪拌の停止後、１２ｈ以上静置した。
【００６８】
次に、吸引ろ過装置を用いて、反応槽内に生成した共沈炭酸塩の粒子を分離し、さらにイオン交換水を用いて粒子に付着しているナトリウムイオンを洗浄除去し、電気炉を用いて、空気雰囲気中、常圧下、１００℃にて２０ｈ乾燥させた。その後、粒径を揃えるために、瑪瑙製自動乳鉢で数分間粉砕した。このようにして、共沈炭酸塩前駆体を作製した。
【００６９】
前記共沈炭酸塩前駆体２．２７８ｇに、炭酸リチウムをＬｉ：（Ｃｏ，Ｎｉ，Ｍｎ）のモル比が１．４４：１となるように加え、瑪瑙製自動乳鉢を用いてよく混合し、混合粉体を調製した。ペレット成型機を用いて、６ＭＰａの圧力で成型し、直径２５ｍｍのペレットとした。ペレット成型に供した混合粉体の量は、想定する最終生成物の質量が２ｇとなるように換算して決定した。前記ペレット１個を全長約１００ｍｍのアルミナ製ボートに載置し、箱型電気炉（型番：ＡＭＦ２０）に設置し、空気雰囲気中、常圧下、常温から９００℃の温度まで１０時間かけて昇温し、昇温後温度で１０ｈ焼成した。前記箱型電気炉の内部寸法は、縦１０ｃｍ、幅２０ｃｍ、奥行き３０ｃｍであり、幅方向２０ｃｍ間隔に電熱線が入っている。焼成後、ヒーターのスイッチを切り、アルミナ製ボートを炉内に置いたまま自然放冷した。この結果、炉の温度は５時間後には約２００℃程度にまで低下するが、その後の降温速度はやや緩やかである。一昼夜経過後、炉の温度が１００℃以下となっていることを確認してから、ペレットを取り出し、粒径を揃えるために、瑪瑙製自動乳鉢で数分間粉砕した。このようにして、Ｎａを２１００ｐｐｍ含み、Ｄ５０が１３μｍであるリチウム遷移金属複合酸化物Ａ：Ｌｉ１．１８Ｃｏ０．１０Ｎｉ０．１７Ｍｎ０．５５Ｏ２（Ｌｉ／Ｍｅ＝１．４４、Ｍｎ／Ｍｅ＝０．６７）を作製した。
【００７０】
＜正極板の作製＞
Ｎ−メチルピロリドンを分散媒とし、正極活物質として上記のリチウム遷移金属複合酸化物Ａ、アセチレンブラック（ＡＢ）及びポリフッ化ビニリデン（ＰＶｄＦ）が９２．５：５：２．５の質量比率で含有している塗布用ペーストを作製した。該塗布ペーストを厚さ１５μｍのアルミニウム箔集電体の片方の面に塗布した。なお、塗布面積は１２ｃｍ２であり、単位面積当たりに塗布されている活物質の質量を１５ｍｇ／ｃｍ２とした。次に、ロールプレスを用いて電極の多孔度が３５％となるようにプレスを行い，１００℃で真空乾燥を実施した。このようにして正極板を作製した。
得られた正極板の正極合材密度は２．４３４ｇ／ｃｃであり、正極合材質量は０．２００ｇであった。
【００７１】
＜正極単極試験用電池の作製＞
正極の単極挙動を正確に確認する目的のため、対極、すなわち負極には金属リチウムをニッケル集電体に密着させて試験電池を作製した。
試験電池においては、非水電解質二次電池の容量が負極によって制限されないよう、負極には十分な量の金属リチウムを配置した。
非水電解質として、エチレンカーボネート（ＥＣ）／エチルメチルカーボネート（ＥＭＣ）の体積比が３：７である混合溶媒に濃度が１ｍｏｌ／ＬとなるようにＬｉＰＦ６を溶解させた溶液を用いた。セパレータとして、ポリアクリレートで表面改質したポリプロピレン製の微孔膜を用いた。外装体には、ポリエチレンテレフタレート（１５μｍ）／アルミニウム箔（５０μｍ）／金属接着性ポリプロピレンフィルム（５０μｍ）からなる金属樹脂複合フィルムを用い、正極端子、負極端子の開放端部が外部露出するように電極を収納し、前記金属樹脂複合フィルムの内面同士が向かい合った融着代を注液孔となる部分を除いて気密封止し、前記電解液を注液後、注液孔を封止した。
【００７２】
＜初回充放電＞
試験電池の初回充放電を、２５℃で、４．５０Ｖ（ｖｓ．Ｌｉ／Ｌｉ＋）まで０．１ＣｍＡの定電流で、その後、０．０２ＣｍＡになるまで定電圧で充電し、０．１ＣｍＡの定電流で２．０Ｖまで放電することにより行った。なお、１ＣｍＡは４０ｍＡ（３．３３ｍＡ／ｃｍ２）であった。
【００７３】
＜正極容量＞
続いて、以下の充放電条件により正極容量を確認したところ、４１．９ｍＡｈであった。
温度：２５℃
充電：０．１ＣｍＡの定電流（ＣＣ）で、４．４５Ｖ（ｖｓ．Ｌｉ／Ｌｉ＋）まで、その後、定電圧（ＣＶ）で０．０２ＣｍＡになるまで
放電：０．１ＣｍＡの定電流ＣＣで２．・０Ｖまで
１ＣｍＡ＝４０ｍＡ（２００ｍＡ／ｇ）
【００７４】
＜充放電サイクル試験＞
正極容量を確認した試験電池を、以下の条件で初回容量確認試験及び充放電サイクル試験を行ったところ、サイクル後の容量維持率は９８％であった。
まず、初回放電容量確認試験を行い、このときの放電容量を「初回放電容量」とする。
温度：２５℃
充電：０．１ＣｍＡの定電流で４．４５Ｖ（ｖｓ．Ｌｉ／Ｌｉ＋）まで、その後、定電圧で０．０２ＣｍＡになるまで
放電：１．０ＣｍＡの定電流で２．０Ｖまで
１ＣｍＡは４０ｍＡ（２００ｍＡ／ｇ）
さらに、充放電サイクル試験を行い、１０サイクル目の放電容量を「サイクル後の放電容量」とした。
充電：１．０ＣｍＡの定電流でそれぞれ４．４５Ｖ（ｖｓ．Ｌｉ／Ｌｉ＋）まで、その後、定電圧で０．０５ＣｍＡになるまで
放電：１．０ＣｍＡの定電流で２．０Ｖまで
サイクル後の容量維持率は、初回放電容量に対するサイクル後の放電容量比で算出する。  
【００７５】
＜サイクリックボルタモグラム（ＣＶ）＞
以下の測定装置を用い、以下の条件で電位走査を行うことにより、ＣＶ測定を行った。なお、ＣＶ測定には、サイクル試験を行った後の上記試験電池を解体せずそのまま用いた。即ち、測定装置の作用極（ＷＥ）ケーブルは電池の正極端子に、対極（ＣＥ）ケーブル及び参照極（ＲＥ）ケーブル電池の負極端子に接続した。
装置名：  Ｓｏｌａｒｔｒｏｎ社製、マルチスタット１４７０Ｅ型  
走査電位範囲：  ２．０−４．４５Ｖ（ｖｓ．Ｌｉ／Ｌｉ＋）
走査速度：  ０．０５ｍＶ／ｓｅｃ  
サイクル：  ３サイクル
試験温度：  ２５℃
極板面積（作用極）：  １２ｃｍ２
極板面積（対極）：  １２．６ｃｍ２
【００７６】
ＣＶ測定により得られた３サイクル目の酸化側の走査曲線に対して、２．０Ｖから３．６Ｖ（ｖｓ．Ｌｉ／Ｌｉ＋）までの電位範囲について（１）の領域の積分値を求め、３．６Ｖから４．４５Ｖ（ｖｓ．Ｌｉ／Ｌｉ＋）までの電位範囲について（２）の領域の積分値を求める。還元側の走査曲線は積分値の計算に考慮しない。
（１）の領域の積分値は１２．７ｍＪ／ｇ、（２）の領域の積分値は２６．３ｍＪ／ｇであったので、酸化側のＣＶにおける（１）／（２）は０．４８であった。
【００７７】
＜負極板の作製＞
プラネタリーミキサーを用いて、水を分散媒とし、黒鉛質炭素材料、スチレンブタジエンゴム及びカルボキシメチルセルロースを９７：２：１の質量比率で含有している負極ペーストを作製した。この負極ペーストをＣｕ箔の片面に塗布し、乾燥およびプレスを実施して、負極板を作製した。負極ペーストの塗布量は、負極合剤質量が正極との関係で表１に示す所定の各質量比となるように調整した。実施例１においては、得られた負極板の合材密度は１．５１７ｇ／ｃｃであり、負極合材質量は０．１３３ｇであった。
【００７８】
＜負極容量＞
前記試験電池の正極板に代えて前記負極板を用い、対極には金属リチウムをニッケル集電体に密着させて試験電池を作製した以外は、前記の正極単極試験用電池と同様の手順で試験電池を作製し、以下の充放電条件により負極容量を確認したところ、４５．４ｍＡｈであった。
温度：２５℃
充電：０．１ＣｍＡの定電流で、それぞれ０．０２Ｖ（ｖｓ．Ｌｉ／Ｌｉ＋）まで、その後、定電圧で０．０２ＣｍＡになるまで
放電：０．１ＣｍＡの定電流で２．０Ｖまで
１ＣｍＡ＝４０ｍＡ（２００ｍＡ／ｇ）
【００７９】
＜電池容量＞
実際に正極及び負極が備えられた非水電解質二次電池を作製する場合は、改めて作製した前記正極板と改めて作製した負極板とを組み合わせ（正極／負極質量比：１．５０、正極／負極容量比：０．９２）、それ以外は前記の正極単極試験用電池と同様の手順で電池を作成し、初回充放電を、２５℃で、電圧４．４０Ｖまで０．１ＣｍＡの定電流で、その後、０．０２ＣｍＡになるまで定電圧で充電し、０．１ＣｍＡの定電流で電圧２．０Ｖまで放電することにより行う。続いて、以下の条件で測定した１ＣｍＡでの電池容量は、３８．２ｍＡｈである。なお、電圧４．４０Ｖは４．５０Ｖ（ｖｓ．Ｌｉ／Ｌｉ＋）の電位を想定したものである。
充電：電流１ＣｍＡ、電圧４．３５Ｖの定電流定電圧充電、電流値が１／６に減衰した時点で充電終止
放電：電流１ＣｍＡ、終止電圧２．０Ｖの定電流放電
【００８０】
＜体積当たりの容量密度＞
以下の式により求めた前記の非水電解質二次電池の体積当たりの容量密度は、２２５ｍＡｈ／ｃｃである。
体積当たりの容量密度＝電池の容量／（正極の体積＋負極の体積）
正極の体積＝正極合材質量／正極合剤密度
負極の体積＝負極合材質量／負極合材密度
【００８１】
（実施例２）
正極活物質として前記リチウム遷移金属複合酸化物Ａを用い、合材質量が０．１８８ｇ、容量が４２．６ｍＡｈの正極板と、合材質量が０．１４１ｇ、容量４８．０ｍＡｈの負極板とを組み合わせ、正極／負極質量比を１．３３、正極／負極容量比を０．８９とした以外は、実施例１と同様の電池を作製し、初回充放電の充電電圧を４．４５Ｖ（４．５５Ｖ（ｖｓ．Ｌｉ／Ｌｉ＋）の電位を想定）としたことを除いては、実施例１と同様の試験を行う。この非水電解質二次電池の体積当たりの容量密度は、２２６ｍＡｈ／ｃｃである。
なお、以下の実施例において、正極板の容量及び負極板の容量は、実施例１と同様に改めて作製した正極及び負極を用いて正極単極試験及び負極単極試験を行って求めた。正極単極試験における初回充放電時の充電電位は、それぞれの実施例で採用した初回充放電の充電電位と同じとした。
実施例２で用いた正極単極試験の結果、サイクル後の容量維持率は９４％であり、ＣＶにおける（１）／（２）が０．５１であった。
【００８２】
（実施例３）
合材質量が０．２０３ｇ、容量が４２．５ｍＡｈ／ｇの正極板と、合材質量が０．１３２ｇ、容量が４４．８ｍＡｈ／ｇの負極板とを、正極／負極容量比が０．９５となるように組み合わせた以外は、実施例１と同様の電池を作製し、初回充放電の充電電圧を４．４０Ｖ（４．５０Ｖ（ｖｓ．Ｌｉ／Ｌｉ＋）の電位を想定）としたことを除いては、実施例１と同様の試験を行う。この非水電解質二次電池の体積当たりの容量密度は、２２７ｍＡｈ／ｃｃである。
正極単極試験の結果、ＣＶにおける（１）／（２）が０．４８であった。
【００８３】
（比較例１）
合材質量が０．２５０ｇ、容量が３４．２ｍＡｈの正極板と、合材質量が０．１０３ｇ、容量が３４．９ｍＡｈ／ｇの負極板とを、正極／負極容量比が０．９８となるように組み合わせた以外は、実施例１と同様の電池を作製し、初回充放電の充電電圧を４．３５Ｖ（４．４５Ｖ（ｖｓ．Ｌｉ／Ｌｉ＋）の電位を想定）としたことを除いては、実施例１と同様の試験を行う。この非水電解質二次電池の体積当たりの容量密度は、１７７ｍＡｈ／ｃｃである。
正極単極試験の結果、サイクル後の容量維持率は１０７％であり、ＣＶにおける（１）／（２）が０．２４であった。
【００８４】
（比較例２）
合材質量が０．１８３ｇ、容量が３８．２ｍＡｈの正極板と、合材質量が０．１４４ｇ、容量が４９．１ｍＡｈの負極板とを組み合わせ、正極／負極質量比を１．２７、正極／負極容量比を０．７８とした以外は、実施例１と同様の電池を作製し、初回充放電の充電電圧を４．４０Ｖ（４．５０Ｖ（ｖｓ．Ｌｉ／Ｌｉ＋）の電位を想定）としたことを除いては、実施例１と同様の試験を行う。この非水電解質二次電池の体積当たりの容量密度は、２０３ｍＡｈ／ｃｃである。
正極単極試験の結果、ＣＶにおける（１）／（２）が０．４８であった。
【００８５】
（比較例３）
比較例２と同じ合剤重量の正極板と負極板とを、正極の容量が４１．４ｍＡｈ、正極／負極容量比が０．８４となるように組み合わせた以外は、実施例１と同様の電池を作製し、初回充放電の充電電圧を４．４５Ｖ（４．５５Ｖ（ｖｓ．Ｌｉ／Ｌｉ＋）の電位を想定）としたことを除いては、実施例１と同様の試験を行う。この非水電解質二次電池の体積当たりの容量密度は、２２０ｍＡｈ／ｃｃである。
正極単極試験の結果、ＣＶにおける（１）／（２）が０．５１であった。
【００８６】
（比較例４）
比較例２と同じ合剤重量の正極板と負極板とを、正極の容量が４９．１ｍＡｈ、正極／負極容量比が０．８６となるように組み合わせた以外は、実施例１と同様の電池を作製し、初回充放電の充電電圧を４．５０Ｖ（４．６０Ｖ（ｖｓ．Ｌｉ／Ｌｉ＋）の電位を想定）としたことを除いては、実施例１と同様の試験を行う。この非水電解質二次電池の体積当たりの容量密度は、２２３ｍＡｈ／ｃｃである。
正極単極試験の結果、サイクル後の容量維持率は９４％であり、ＣＶにおける（１）／（２）が０．５２であった。
【００８７】
（実施例４）
硫酸コバルト７水和物、硫酸ニッケル６水和物及び硫酸マンガン５水和物をＣｏ：Ｎｉ：Ｍｎのモル比が１７：１７：４９となる硫酸塩水溶液から共沈炭酸塩前駆体を作製し、これに炭酸リチウムをＬｉ：（Ｃｏ，Ｎｉ，Ｍｎ）のモル比が１．４４：１となるように加え、実施例１と同様の方法により、リチウム遷移金属複合酸化物Ｂ：Ｌｉ１．１８Ｃｏ０．１７Ｎｉ０．１７Ｍｎ０．４９Ｏ２（Ｍｎ／Ｍｅ＝０．６０）を作製した。
合材質量が０．２０２ｇ、容量が４０．５ｍＡｈの正極板を作成し、この正極板と、合材質量が０．１３２ｇ、容量が４５．１ｍＡｈの負極板とを組み合わせ、正極／負極質量比を１．５２、正極／負極容量比を０．９０とした以外は、実施例１と同様の電池を作製し、初回充放電の充電電圧を４．４０Ｖ（４．５０Ｖ（ｖｓ．Ｌｉ／Ｌｉ＋）の電位を想定）としたことを除いては、実施例１と同様の試験を行う。この非水電解質二次電池の体積当たりの容量密度は、２１３ｍＡｈ／ｃｃである。
正極単極試験の結果、サイクル後の容量維持率は１００％であり、ＣＶにおける（１）／（２）が０．３７であった。
【００８８】
（実施例５）
正極活物質として前記リチウム遷移金属複合酸化物Ｂを用い、合材質量が０．１９１ｇ、容量が４０．９ｍＡｈの正極板と、合材質量が０．１３９ｇ、容量４７．４ｍＡｈの負極板とを組み合わせ、正極／負極質量比を１．３７、正極／負極容量比を０．８６とした以外は、実施例１と同様の電池を作製し、初回充放電の充電電圧を４．４５Ｖ（４．５５Ｖ（ｖｓ．Ｌｉ／Ｌｉ＋）の電位を想定）としたことを除いては、実施例１と同様の試験を行う。この非水電解質二次電池の体積当たりの容量密度は、２１２ｍＡｈ／ｃｃである。
正極単極試験の結果、サイクル後の容量維持率は９８％であり、ＣＶにおける（１）／（２）が０．４１であった。
【００８９】
（比較例５）
正極活物質として前記リチウム遷移金属複合酸化物Ｂを用い、合材質量が０．２３６ｇ、容量が３８．０ｍＡｈである正極板と、合材質量が０．１１１ｇ、容量が３７．９ｍＡｈの負極板とを組み合わせ、正極／負極質量比を２．１２、正極／負極容量比を１．００とした以外は、実施例１と同様の電池を作製し、初回充放電の充電電圧を４．３５Ｖ（４．４５Ｖ（ｖｓ．Ｌｉ／Ｌｉ＋）の電位を想定）としたことを除いては、実施例１と同様の試験を行う。この非水電解質二次電池の体積当たりの容量密度は、１９２ｍＡｈ／ｃｃである。
正極単極試験の結果、サイクル後の容量維持率は１０５％であり、ＣＶにおける（１）／（２）が０．２３であった。
【００９０】
（比較例６）
正極活物質として前記リチウム遷移金属複合酸化物Ｂを用い、合材質量が０．１８５ｇ、容量が４０．８ｍＡｈである正極板と、合材質量が０．１４３ｇ、容量が４８．６ｍＡｈの負極板とを組み合わせ、正極／負極質量比を１．３０、正極／負極容量比を０．８４とした以外は、実施例１と同様の電池を作製し、初回充放電の充電電圧を４．５０Ｖ（４．６０Ｖ（ｖｓ．Ｌｉ／Ｌｉ＋）の電位を想定）としたことを除いては、実施例１と同様の試験を行う。
この非水電解質二次電池の体積当たりの容量密度は、２１１ｍＡｈ／ｃｃである。
正極単極試験の結果、サイクル後の容量維持率は９８％であり、ＣＶにおける（１）／（２）が０．４２であった。
【００９１】
（比較例７）
硫酸コバルト７水和物、硫酸ニッケル６水和物及び硫酸マンガン５水和物をＣｏ：Ｎｉ：Ｍｎのモル比が２１：１７：４９となる硫酸塩水溶液から共沈炭酸塩前駆体を作製し、これに炭酸リチウムをＬｉ：（Ｃｏ，Ｎｉ，Ｍｎ）のモル比が１．３０：１となるように加え、実施例１と同様の方法により、リチウム遷移金属複合酸化物Ｃ：Ｌｉ１．１３Ｃｏ０．２１Ｎｉ０．１７Ｍｎ０．４９Ｏ２（Ｍｎ／Ｍｅ＝０．５６）を作製した。
合材質量が０．２４３ｇ、容量が３５．５ｍＡｈの正極板を作成し、この正極板と、合材質量が０．１０７ｇ、容量が３６．４ｍＡｈの前記の負極板とを組み合わせ、正極／負極質量比を２．２７、正極／負極容量比を０．９８とした電池を作製し、初回充放電の充電電圧を４．３５Ｖ（４．４５Ｖ（ｖｓ．Ｌｉ／Ｌｉ＋）の電位を想定）としたことを除いては、実施例１と同様の試験を行う。この非水電解質二次電池の体積当たりの容量密度は、１７４ｍＡｈ／ｃｃである。
正極単極試験の結果、サイクル後の容量維持率は１００％であり、ＣＶにおける（１）／（２）が０．１７であった。
【００９２】
（比較例８）
正極活物質として前記リチウム遷移金属複合酸化物Ｃを用い、合材質量が０．２１１ｇ、容量が３８．６ｍＡｈの正極板と、合材質量が０．１２７ｇ、容量が４３．２ｍＡｈの負極板とを組み合わせ、正極／負極質量比を１．６６、正極／負極容量比０．８９としたとした以外は、実施例１と同様の電池を作製し、初回充放電の充電電圧を４．４０Ｖ（４．５０Ｖ（ｖｓ．Ｌｉ／Ｌｉ＋）の電位を想定）としたことを除いては、実施例１と同様の試験を行う。
この非水電解質二次電池の体積当たりの容量密度は、１９０ｍＡｈ／ｃｃである。
正極単極試験の結果、サイクル後の容量維持率は９９％であり、ＣＶにおける（１）／（２）が０．２８であった。
【００９３】
（比較例９）
正極活物質として前記リチウム遷移金属複合酸化物Ｃを用い、合材質量が０．２０３ｇ、容量が３９．３ｍＡｈの正極板と、合材質量が０．１３１ｇ、容量が４４．８ｍＡｈの負極板とを組み合わせ、正極／負極質量比を１．５５、正極／負極容量比０．８８としたとした以外は、実施例１と同様の電池を作製し、初回充放電の充電電圧を４．４２５Ｖ（４．５２５Ｖ（ｖｓ．Ｌｉ／Ｌｉ＋）の電位を想定）としたことを除いては、実施例１と同様の試験を行う。この非水電解質二次電池の体積当たりの容量密度は、１９３ｍＡｈ／ｃｃである。
正極単極試験の結果、サイクル後の容量維持率は９８％であり、ＣＶにおける（１）／（２）が０．３１であった。
【００９４】
（比較例１０）
正極活物質として前記リチウム遷移金属複合酸化物Ｃを用い、合材質量が０．１９９ｇ、容量が３９．０ｍＡｈの正極板と、合材質量が０．１３４ｇ、容量が４５．７ｍＡｈの前記の負極板とを組み合わせ、正極／負極質量比を１．４８、正極／負極容量比を０．８５とした以外は、実施例１と同様の電池を作製し、初回充放電の充電電圧を４．４５Ｖ（４．５５Ｖ（ｖｓ．Ｌｉ／Ｌｉ＋）の電位を想定）としたことを除いては、実施例１と同様の試験を行う。この非水電解質二次電池の体積当たりの容量密度は、１９２ｍＡｈ／ｃｃである。
正極単極試験の結果、サイクル後の容量維持率は９７％であり、ＣＶにおける（１）／（２）が０．３３であった。
【００９５】
（比較例１１）
正極活物質として前記リチウム遷移金属複合酸化物Ｃを用い、合材質量が０．１９３ｇ、容量が３９．０ｍＡｈの正極板と、合材質量が０．１３８ｇ、容量が４７．０ｍＡｈの前記の負極板とを組み合わせ、正極／負極質量比を１．４０、正極／負極容量比を０．８３とした以外は、実施例１と同様の電池を作製し、初回充放電の充電電圧を４．５０Ｖ（４．６０Ｖ（ｖｓ．Ｌｉ／Ｌｉ＋）の電位を想定）としたことを除いては、実施例１と同様の試験を行う。この非水電解質二次電池の体積当たりの容量密度は、１９０ｍＡｈ／ｃｃである。
正極単極試験の結果、サイクル後の容量維持率は９６％であり、ＣＶにおける（１）／（２）が０．３６であった。
【００９６】
表１は、以上の結果をまとめたものである。実施例１〜５、比較例１〜１１の電池について、体積当たりの容量密度、１０サイクル後の正極容量維持率を以下の表１に示す。
【００９７】
【表１】
0006394956.tif 000002
【００９８】
実施例１〜５は、Ｍｎ／Ｍｅが０．６０以上のリチウム遷移金属複合酸化物を正極活物質とし、初回充電電位を４．５０Ｖ、４．５５Ｖと適度に高くすることによって、（１）／（２）が０．３７から０．５１の範囲とし正極の容量密度の増加が大きい。それとともに、正極／負極容量比が０．８６から０．９５の範囲に設定することによって、初回充放電のみに必要な負極容量が適量であるから、電池の体積当たりの容量密度を高めることができた。
【００９９】
比較例１，５は、Ｍｎ／Ｍｅが０．６以上の前記リチウム遷移金属複合酸化物を正極活物質としているが、初回充電電位が４．４５Ｖであって、（１）／（２）が小さく、正極容量密度の増加効果が小さい。したがって、初回充放電のみに必要な負極容量が小さく、正極／負極容量比を１に近づけることはできるが、電池の体積あたりの容量密度は小さかった。
【０１００】
比較例２，３は、Ｍｎ／Ｍｅが０．６以上の前記リチウム遷移金属複合酸化物を正極活物質とし、初回充電電位が４．５０Ｖ、４．５５Ｖと適度に高く、（１）／（２）が大きいから、正極容量密度の増加効果が大きい。しかし、初回充放電のみに必要な負極容量を超える量の負極材料を含む（正極／負極容量比が小さい）ため、負極体積が大きい。したがって、電池の体積当たりの容量密度が小さかった。
【０１０１】
比較例４，６は、Ｍｎ／Ｍｅが０．６以上の前記リチウム遷移金属複合酸化物を正極活物質とし、初回充電電位が４．６０Ｖであって、（１）／（２）が大きいから、初回充電電位を高く設定することによる正極容量密度の増加効果が大きい。しかし、この増加に対応して初回充放電のみに必要な負極容量も増やす必要がある。したがって、この容量を供給する負極材料の体積が大きくなり、電池の体積当たりの容量密度が小さかった。
【０１０２】
比較例７〜１１の電池は、Ｍｎ／Ｍｅが０．６０未満の前記リチウム遷移金属複合酸化物Ｃを正極活物質として用いているので、初回充電電位を高く設定しても（１）／（２）が小さく、正極容量密度の増加が相対的に小さい。したがって、正極／負極容量比を１に近づけたとしても、電池の体積当たりの容量密度は低い。
【０１０３】
なお、実施例の中でも、初回充電電位が低く、（１）／（２）が０．３７〜０．４８の範囲であると、サイクル後容量維持率が高かった。
【０１０４】
（符号の説明）
１  非水電解質二次電池
２  電極群
３  電池容器
４  正極端子
４’正極リード
５  負極端子
５’負極リード
２０  蓄電ユニット
３０  蓄電装置
【産業上の利用可能性】
【０１０５】
本発明によれば、初回充電で生じる正極の余剰容量を適正化し、正極容量と負極容量のバランスが取れた体積容量密度が高い非水電解質二次電池を提供することができるから、携帯機器用はもちろんのこと、ハイブリッド自動車用、電気自動車用として利用が可能である。
【図１】
0006394956.tif 000003
【図２】
0006394956.tif 000004
【図３】
0006394956.tif 000005
【図４】
0006394956.tif 000006